FR 3002461 A1 20140829 FR 1351536 A 20130222 DOMAINE DE L'INVENTION La présente invention concerne le domaine des procédés de séparation des xylènes en lit mobile simulé (noté en abrégé LMS). L'invention a pour but d'améliorer la productivité à long terme des procédés existants en jouant sur les caractéristiques de granulométrie des particules de solide adsorbant. La séparation en lit mobile simulé s'entend ici au sens large, c'est-à-dire qu'on peut avoir affaire soit à un contre-courant simulé, soit à un co-courant simulé, soit à un 10 procédé dit "varicol". La caractéristique commune à cette famille de procédés est que le solide adsorbant est mis en oeuvre en lit fixe, et que les flux liquides en contact avec l'adsorbant sont gérés soit au moyen d'un jeu de vannes tout ou rien, soit au moyen d'une vanne unique complexe connue sous le nom de vanne rotative ou "rotary valve". 15 Lorsque l'élément actif des solides adsorbants utilisés comme agents d'adsorption dans ces procédés est une zéolithe, cette dernière, obtenue sous forme de poudre, est de préférence employée à l'échelle industrielle sous forme d'agglomérés. Ces adsorbants zéolithiques, agglomérés sous forme de plaquettes, billes ou extrudés, sont en général constitués d'une poudre de zéolithe, qui constitue l'élément actif au 20 sens de l'adsorption et d'un liant destiné à assurer la cohésion des cristaux sous forme de grains. Ce liant confère également aux grains une résistance mécanique suffisante pour résister aux contraintes mécaniques auxquels ils sont soumis au cours de leur mise en oeuvre au sein des unités. Ces contraintes mécaniques sont à l'origine de la formation de fines, qui induisent une détérioration des performances 25 au cours de la durée d'opération du procédé. Le procédé de séparation des xylènes en lit mobile simulé (LMS) a connu de très nombreuses améliorations technologiques, notamment au niveau des plateaux distributeurs des fluides, mais relativement peu d'évolution concernant les caractéristiques granulométriques des particules du solide adsorbant. 30 ARRIERE-PLAN TECHNOLOGIQUE Les propriétés recherchées au niveau du solide adsorbant zéolithique sont les suivantes : - Capacité d'adsorption de l'aggloméré zéolithique la plus grande possible, c'est à dire teneur en zéolithe la plus grande possible, la zéolithe constituant la microporosité au sein de laquelle a lieu l'adsorption. - Transfert au sein de l'aggloméré zéolithique le plus fort possible, c'est à dire temps minimal pour une molécule d'hydrocarbure pour aller de l'extérieur de l'aggloméré au 10 coeur des cristaux de zéolithe de l'adsorbant zéolithique. - Résistance mécanique à l'écrasement de l'aggloméré zéolithique la plus forte possible, et en tous cas supérieure à 1,7 MPa telle que mesurée par le test Shell de résistance à l'écrasement en lit fixe, modifié pour s'adapter à la granulométrie des agglomérés. 15 Les documents de l'art antérieur décrivant les caractéristiques chimiques et microscopiques des adsorbants zéolithiques utilisés pour la séparation du paraxylène sont particulièrement nombreux par exemple (US 3,558,730 ; US 3,663,638 (Neuzil) ; US 3,960,774 (Rosback) ; US 6,706,938 (Roeseler) ; US 20 7,820,869 (Priegnitz) ; US 7,812,208 (Cheng) ; US 6,410,815 ; US 6,884,918 (Plee) ; W008/009845 ; W009/081023 (Bouvier) ; US2011/105301 (Wang)). L'enseignement général sur les caractéristiques chimiques de ces solides adsorbants est qu'il faut utiliser une zéolithe de structure faujasite (zéolithe LSX, X ou Y) échangée au baryum (à au moins 90%, exprimé en taux d'échange) ou 25 échangée très majoritairement au baryum et de manière minoritaire au potassium (par exemple de 2 à 33%). Pour la séparation du métaxylène, US 5,382,747 (Kulprathipanja) enseigne l'utilisation d'une zéolithe Y au sodium ou d'une zéolithe Y au sodium partiellement échangée au lithium. L'enseignement général sur les caractéristiques microscopiques de l'adsorbant est 30 que l'on peut utiliser des cristaux de zéolithe LSX de taille de préférence inférieure à 2 microns (diamètre moyen en nombre) ou des cristaux de zéolithe X de taille de préférence inférieure à 1,6 microns (diamètre moyen en nombre). La taille des cristaux de zéolithe Y conventionnelle est de l'ordre de 1 à 3 pm, et US 7,728,187 (Kulprathipanja) préconise l'utilisation de nano-cristaux de zéolithe Y, de taille comprise entre 50 et 700 nm, pour améliorer le transfert de matière du métaxylène. Une caractéristique supplémentaire de ces zéolithes est qu'elles doivent être 5 hydratées de manière à présenter un transfert microporeux acceptable (US 5,107,062 (Zinnen)). L'obtention d'un transfert microporeux le plus fort possible est alors en contradiction avec l'obtention d'une capacité d'adsorption la plus forte possible, puisque la présence d'eau dans la structure zéolithique va réduire la capacité totale 10 d'adsorption des xylènes ainsi que la capacité d'adsorption sélective du para-xylène (US 7,820,869 (Priegnitz) ou du méta-xylène (US 5,382,747 (Kulprathipanja)). Par conséquent, il faut parfois ajuster l'hydratation de la zéolithe pour réaliser un compromis entre un transfert microporeux et une capacité d'adsorption sélective acceptables. L'ajustement du taux d'hydratation de l'adsorbant peut être réalisé en 15 variant les conditions d'activation finale de l'adsorbant (c'est à dire température, durée...), qui constitue la dernière étape de la fabrication de l'adsorbant. La mesure de l'hydratation de l'adsorbant peut être évaluée par approximation avec la mesure de la perte au feu, qui peut être réalisée sur l'adsorbant avant qu'il soit introduit dans l'unité et mis au contact avec les xylènes. Typiquement une zéolithe 20 LSX ou une zéolithe X doivent présenter une perte au feu à 900°C comprise entre 4 et 7,7 % et une zéolithe Y doit présenter une perte au feu à 900°C comprise entre 0 et 3%. L'enseignement général concernant les caractéristiques macroscopiques de l'adsorbant est que l'on peut augmenter la teneur en matière active, par 25 transformation du liant en zéolithe sous l'action d'une solution alcaline basique, de sorte que le produit fini contienne une quantité de phase non zéolithique réduite, qui peut être quantifiée par référence à un adsorbant composé uniquement de zéolithe, sous forme de poudre, à partir de mesures d'adsorption ou à partir d'intensités de pics de DRX. Cette transformation du liant en matière active au sens de l'adsorption 30 permet par ailleurs de maintenir la résistance mécanique de l'aggloméré (W008/009845 (Bouvier)), ce qui est nécessaire pour résister aux contraintes mécaniques lors de leur mise en oeuvre au sein des unités. L'autre enseignement général sur les caractéristiques macroscopiques de l'adsorbant est que les agglomérés sont en général de granulométrie comprise entre 0,2 mm et 1,5 mm et plus particulièrement entre 0,25 et 1,2 mm (16-60 Standard US Mesh size - US 7,820,869 (Priegnitz)) ou entre 0,35 et 0,8mm (Ex. 1 5 US2011/105301 (Wang)). Cette gamme granulométrique est obtenue par tamisage et/ou cyclonage à l'issue de l'étape de mise en forme des agglomérés. Les documents cités précédemment fournissent des indications sur le "size range", c'est à dire la gamme granulométrique des agglomérés et non sur le diamètre moyen de ces agglomérés. W008/009845 et W009/081023 (Bouvier) enseignent que les 10 agglomérés ont en général un diamètre moyen en nombre allant de 0,4 à 2 mm et en particulier de 0,4 à 0,8 mm. Dans le procédé de séparation des xylènes par adsorption en lit mobile simulé, le solide adsorbant zéolithique est mis en contact avec le flux liquide d'alimentation 15 (charge) composé du mélange de xylènes, contenant ortho-xylène, méta-xylène, para-xylène et ethylbenzène. En utilisant un adsorbant zéolithique à base de zéolithe de structure faujasite de rapport Si/AI compris entre 1 et 1,5 (zéolithe LSX, X) échangée au baryum (à au 20 moins 90% exprimé en taux d'échange) ou échangée très majoritairement au baryum et de manière minoritaire au potassium, le para-xylène est alors adsorbé dans les micropores de la zéolithe préférentiellement par rapport à l'ensemble des autres composés hydrocarbures présents dans le flux d'alimentation. La phase adsorbée dans les micropores de la zéolithe se trouve alors enrichie en para-xylène 25 par rapport au mélange initial constituant le flux d'alimentation. La phase liquide se trouve à l'inverse enrichie en composés tels que ortho-xylène, méta-xylène et ethylbenzène en proportion relative plus importante que celle caractérisant le mélange initial constituant le flux d'alimentation. 30 En utilisant un adsorbant zéolithique à base de zéolithe de structure faujasite de rapport Si/AI compris entre 1,5 Classiquement, on définit 4 zones chromatographiques différentes dans une colonne fonctionnant en contre-courant simulé (CCS). - Zone 1 : zone de désorption du produit de la charge le plus adsorbé, comprise entre l'injection du désorbant D et le prélèvement de l'extrait E. - Zone 2: zone de désorption des produits de la charge les moins sélectivement adsorbés, comprise entre le prélèvement de l'extrait E et l'injection de la charge à fractionner F. - Zone 3 : zone d'adsorption du produit de la charge le plus adsorbé, comprise entre l'injection de la charge et le soutirage du raffinat R. - Zone 4 : zone située entre le soutirage de raffinat R et l'injection du désorbant D. Pour augmenter la productivité du procédé de séparation, on cherchera à obtenir des adsorbants zéolithiques du plus petit diamètre possible afin d'augmenter le 15 transfert. Les documents de l'art antérieur décrivant des procédés de séparation pharmaceutique (Gomes et al., 2006, Adsorption, vol.12, p.375) rapportent des procédés de séparation chromatographique en phase liquide utilisant des agglomérés de quelques dizaines de micromètres à 100pm. 20 Dans ces procédés utilisant des agglomérés de très petite taille, la perte de charge AP est alors élevée. Dans les procédés de séparation des xylènes, de tels niveaux de perte de charge AP ne sont pas courants. On remarque néanmoins de façon étonnante que la perte de charge AP n'est pas un critère dimensionnant. Il aura un impact notamment sur l'épaisseur des parois de l'adsorbeur et sur la puissance des 25 installations. Dans le procédé de séparation des xylènes par adsorption en lit mobile simulé, l'adsorbant zéolithique est supporté par des plateaux formant des lits de solide granulaire successifs traversés en série par le ou les fluides mis en oeuvre dans la 30 colonne. Entre deux lits successifs est situé un dispositif de distribution des fluides permettant d'alimenter chaque lit de solide granulaire et le plus souvent, il existe un espace vide entre le dispositif de distribution et la surface du lit de solide granulaire aval. Les plateaux peuvent avoir une découpe en panneaux de type parallèles (panneaux méridiens) ou de type radiaux (panneaux en parts de tartes ou pie-cut en anglais). Chaque plateau est délimité par une grille inférieure et une grille supérieure. Un volume ne contenant pas d'adsorbant est situé entre la grille inférieure d'un plateau et le haut du lit placé en-dessous du plateau considéré. Ce volume est nécessaire pour éviter tout phénomène de dégradation mécanique du solide adsorbant lié au fléchissement du plateau. De façon inhérente à la distribution, il existe une composante tangentielle du flux qui favorise le phénomène de fluidisation partielle ou d'entraînement des particules à la surface du lit de solide granulaire, provoquant la formation de sillons ou talus à la surface du lit. Un tel phénomène est favorisé par les vitesses de circulation élevées et les diamètres de particules faibles. La formation de talus a deux effets néfastes sur le fonctionnement de l'unité. D'une part, cela perturbe le flux et génère des retards de temps de séjour dégradant les performances de la séparation. D'autre part, cela favorise l'écrasement du tamis par les plateaux ou les supports de plateaux. Or la durée de vie du tamis est en majeure partie liée à la génération de fines par écrasement du tamis. Il a été découvert que le choix d'une gamme particulière de taille des billes pour un 25 adsorbant zéolithique aggloméré permettait de s'affranchir de tels phénomènes, et d'augmenter ainsi la durée de vie du tamis. La présente invention décrit un procédé mettant en oeuvre un adsorbant aggloméré dont la granulométrie particulière est choisie de façon à éviter la dégradation des 30 performances du procédé à long terme. Le choix de la granulométrie particulière permet d'éviter la formation de talus à la surface des lits de solide granulaire dans la ou les colonne(s) du lit mobile simulé. La présente invention propose ainsi un procédé de séparation des xylènes mettant en oeuvre un adsorbant aggloméré de granulométrie réduite, préférentiellement à base de zéolithe faujasite de rapport Si/AI compris entre 1 et 6, permettant la production de paraxylène ou de métaxylène à haute pureté avec une productivité améliorée de façon durable, tout en évitant la dégradation des performances au cours du temps. DESCRIPTION DE L'INVENTION Résumé de l'invention L'invention concerne un procédé de séparation des xylènes à partir d'une charge comprenant des coupes d'isomères d'hydrocarbures aromatiques contenant 8 atomes de carbone, en lit mobile simulé, par adsorption sélective d'un isomère du xylène en présence d'un désorbant, au moyen de particules d'adsorbant zéolithique aggloméré à base de cristaux de zéolithe de diamètre moyen en nombre inférieur à 1,2 pm, dans lequel le diamètre moyen en nombre desdites particules d'adsorbant est compris entre 150 pm et 500 pm. Le diamètre moyen en nombre desdites particules d'adsorbant est de préférence compris entre 200 pm et 400 pm. De préférence, la répartition granulométrique desdites particules d'adsorbant est telle qu'il n'existe aucune particule de taille inférieure à 10011m. De manière préférée, le diamètre moyen en nombre des cristaux de zéolithe est compris entre 0,1 pm à 1,2 pm. De manière très préférée, le diamètre moyen en nombre des cristaux de zéolithe est compris entre 0,5 pm et 0,8 pm. Avantageusement la résistance mécanique mesurée par la méthode Shell série SMS1471-74 adaptée pour les agglomérés de taille inférieure à 500 pm est supérieure ou égale à 2 MPa. Le procédé de séparation des xylènes peut être mis en oeuvre dans une unité en lit mobile simulé ayant les caractéristiques suivantes: - nombre de lits compris entre 4 et 24 - nombre de zones : au moins 4. De manière avantageuse, le temps de cycle, correspondant au temps entre deux injections de désorbant sur un lit donné, est compris entre 4 et 18 min. De manière avantageuse, le procédé de séparation des xylènes opère à une température de 100°C à 250°C, de préférence 120°C à 190°C et à une pression comprise entre la pression de bulle des xylènes à la température du procédé et 3 MPa. De manière avantageuse, le rapport des débits de désorbant sur charge est compris entre 0,7 et 2,5 et le taux de recyclage est compris entre 2,0 et 12, de préférence 2,5 à 4. Dans un mode de réalisation, l'invention concerne également un procédé de séparation du paraxylène par adsorption sélective du paraxylène dans lequel l'adsorbant zéolithique aggloméré est à base de zéolithe X ou LSX ayant un rapport atomique Si/AI tel que 1,0 Si/AI Dans ce cas, l'adsorbant zéolithique aggloméré peut avoir une densité de grain comprise entre 1,1 et 1,4 g/mL, et de manière préférée entre 1,1 et 1,3 g/mL telle que mesurée par intrusion de mercure (exprimé par rapport à la masse sèche de l'adsorbant zéolithique) et un volume poreux total mesuré par intrusion de mercure (volume poreux contenu dans les macropores et les mésopores de diamètre apparent supérieur à 4 nm) compris entre 0,20 et 0,35 mL/g (exprimé par rapport à la masse sèche de l'adsorbant zéolithique). Le procédé de séparation du paraxylène peut être mis en oeuvre à une température de 165°C à 185°C et la teneur en eau dans les effluents hydrocarbonés est ajustée entre 20 ppm et 150 ppm, en ajoutant de l'eau dans la charge comprenant les coupes d'isomères d'hydrocarbures aromatiques contenant 8 atomes de carbone et/ou dans le désorbant. Dans ledit procédé de séparation du paraxylène le désorbant est de préférence choisi parmi le toluène et le paradiéthylbenzène. Dans un autre mode de réalisation, l'invention concerne un procédé de séparation du métaxylène par adsorption sélective du métaxylène, dans lequel l'adsorbant zéolithique aggloméré est à base de zéolithe Y ayant un rapport atomique Si/Al tel que 1,5 Dans ce cas, l'adsorbant zéolithique aggloméré peut comprendre en outre : Une teneur en oxyde de sodium Na2O et une teneur en oxyde de lithium Li2O telle que le rapport entre le nombre de moles d'oxyde de sodium et le nombre de moles de l'ensemble oxyde de sodium + oxyde de lithium (Na2O+Li20) est supérieur à 65%. - Et une teneur totale en oxydes d'ions alcalins ou alcalino-terreux autres que le sodium et le lithium de préférence inferieure à 5% et de préférence allant de 0 à 2% et avantageusement allant de 0 à 1% en poids par rapport au poids total de l'adsorbant zéolithique. Le procédé de séparation du métaxylène peut être mis en oeuvre à une température de 120°C à 180°C et la teneur en eau dans les effluents hydrocarbonés est ajustée entre 0 ppm et 80 ppm, en ajoutant de l'eau dans la charge comprenant les coupes d'isomères d'hydrocarbures aromatiques contenant 8 atomes de carbone et/ou dans le désorbant. Dans le procédé de séparation du métaxylène selon l'invention, le désorbant est de préférence choisi parmi le toluène et l'indane. L'invention concerne également un procédé de production de paraxylène de haute pureté. L'invention concerne également un procédé de production de métaxylène de haute pureté. Liste des figures Les figures 1 à 3 illustrent l'invention et sont présentées à titre non limitatif. Figure 1 : Schéma d'une colonne multi-étagée fonctionnant en lit mobile simulé Figure 2 : Photographie des résultats obtenus en maquette froide pour le procédé de séparation des xylènes utilisant les formulations d'adsorbant selon l'invention A à D : absence de formation de sillons ou talus à la surface du lit granulaire à la vitesse superficielle linéaire maximale de 1,65cm/s (Exemple 2). Figure 3 : Photographie des résultats obtenus en maquette froide pour le procédé de séparation des xylènes utilisant les formulations d'adsorbant E et F (essais comparatifs) : formation de sillons ou talus à la surface du lit granulaire pour des vitesses superficielles linéaires inférieures à 1,65 cm/s (Exemple 3). Description sommaire de la figure 1 La figure 1 jointe représente une colonne multi-étagée avec plateaux distributeurs fonctionnant en lit mobile simulé. Cette figure est fournie à titre purement illustratif. 15 La colonne dans l'enceinte (1) est divisée en un certain nombre de lits granulaires (2). Entre deux lits granulaires successifs, notés lit amont et lit aval, s'intercale un plateau distributeur (5) posé sur des poutres (7). Une grille supérieure (4) supporte le milieu granulaire (2) tout en permettant au fluide de rentrer à l'intérieur du plateau. 20 Les dispositifs de distribution comportent également un réseau de distribution (6) noyé dans le milieu granulaire (2), qui permet d'injecter ou de soutirer un fluide auxiliaire dans le plateau. En cas d'injection, le fluide auxiliaire injecté est ainsi mélangé avec le fluide principal venant du lit amont. Le plateau distributeur (5) comporte également une grille inférieure (3) ou plaque 25 perforée, ou tout autre moyen permettant de distribuer l'écoulement sur le lit granulaire aval. Il existe un espace vide (8) entre la grille inférieure (3) et la surface supérieure du lit granulaire aval. DESCRIPTION DETAILLEE DE L'INVENTION 30 10 L'invention concerne un procédé de séparation des xylènes à partir de coupes d'isomères C8 aromatiques en lit mobile simulé (LMS) consistant à utiliser comme solide adsorbant retenant sélectivement un isomère du xylène un adsorbant zéolithique aggloméré ayant en outre des caractéristiques particulières de granulométrie au niveau de la taille des adsorbants zéolithiques. Les particules de solide adsorbant zéolithique aggloméré utilisées dans le procédé selon l'invention ont un diamètre moyen (en nombre) des particules compris entre 150 pm et 500 pm, préférentiellement compris entre 200 pm et 400 pm. De préférence, les particules ont une répartition granulométrique telle qu'il n'existe aucune particule de taille inférieure à 100pm. Plus particulièrement, on choisira, pour adsorber sélectivement : (1) le paraxylène, des adsorbants zéolithiques à base de zéolithe X ou LSX, échangée au baryum (à au moins 90% exprimé en taux d'échange sur l'aggloméré final, estimé en évaluant le rapport entre le nombre de moles d'oxyde de baryum, BaO, et le nombre de moles de l'ensemble (Ba0+Na20) de l'aggloméré final), ou échangée très majoritairement au baryum, et de manière minoritaire au potassium (le taux d'échange par les ions baryum et potassium étant au moins 90%, estimé en évaluant le rapport entre le nombre de moles de l'ensemble oxyde de baryum + oxyde de potassium (Ba0+K20) et le nombre de moles de l'ensemble (Ba0+K2O+Na20)) de l'aggloméré final, ou (2) le métaxylène, des adsorbants zéolithiques à base de zéolithe Y, au sodium ou échangée au sodium et lithium tel que le rapport entre le nombre de moles d'oxyde de sodium Na2O et le nombre de moles de l'ensemble oxyde de sodium + oxyde de lithium (Na2O+Li20) de l'aggloméré final est supérieur à 65%, ce solide adsorbant ayant en outre les caractéristiques particulières de granulométrie 25 au niveau de la taille des adsorbants zéolithiques. Le procédé selon la présente invention peut être mis en oeuvre aussi bien en phase liquide qu'en phase gazeuse. 30 L'invention concerne plus particulièrement un procédé de production de paraxylène ou de métaxylène à haute pureté (c'est à dire une pureté supérieure ou égale à 90%) en lit mobile simulé à partir d'une charge d'hydrocarbures aromatiques contenant des isomères à 8 atomes de carbones comprenant les étapes suivantes : a) Une étape de mise en contact, dans des conditions d'adsorption adéquates, de la charge avec un lit contenant l'adsorbant sélectionné, de manière à adsorber 5 préférentiellement le paraxylène ou le métaxylène, b) une étape de mise en contact, dans des conditions de désorption, du lit d'adsorbant avec un désorbant, le désorbant étant préférentiellement soit du toluène, soit du paradiéthylbenzène, c) une étape de soutirage du lit d'adsorbant d'un flux contenant le désorbant et les 10 produits de la charge les moins sélectivement adsorbés, d) une étape de soutirage du lit d'adsorbant d'un flux contenant le désorbant et le produit recherché, à savoir le paraxylène ou le métaxylène, e) une séparation du flux issu de l'étape c) en un premier flux contenant le désorbant et un second flux contenant les produits de la charge les moins sélectivement 15 adsorbés, f) une séparation du flux issu de l'étape d) en un premier flux contenant le désorbant et un second flux contenant du paraxylène ou du métaxylène à un niveau de pureté supérieure ou égale à 90%, de manière préférée supérieure ou égale à 99%, et de manière très préférée supérieure ou égale à 99,7%. 20 Le procédé de production de paraxylène ou de métaxylène peut également optionnellement inclure les étapes suivantes : g) une étape de cristallisation dans un cristalliseur consistant en la cristallisation du paraxylène issu de l'étape f), permettant d'obtenir d'une part des cristaux de 25 paraxylène imbibés de leur liqueur mère, et d'autre part une liqueur mère qui peut être en partie, voire en totalité, recyclée en mélange avec la charge fraîche à l'entrée de l'unité d'adsorption en lit mobile simulé, h) une étape de lavage des cristaux issus de l'étape g) à l'issue de laquelle on récupère du paraxylène ou du métaxylène à une pureté d'au moins 99,7%, et de 30 manière préférée d'au moins 99,8%. De manière plus précise l'objet de l'invention est d'optimiser le solide adsorbant mis en oeuvre dans le procédé de séparation du paraxylène ou du métaxylène par adsorption en lit mobile simulé, pour maximiser la performance de ce procédé. En général, les performances recherchées pour la séparation d'une charge contenant des xylènes, sont une productivité maximale pour une pureté du produit recherché dans le flux d'extrait au moins égale à 99,5% et même 99,9%, et un rendement global du produit recherché au moins égal à 90%, voire supérieur à 95% et de façon préférée supérieur à 97%. Dans la présente invention, le solide adsorbant utilisé est un adsorbant zéolithique à base de cristaux de zéolite, préférentiellement de zéolithe X, LSX ou Y, et éventuellement de phase non zéolithique (i.e. liant résiduel, phase amorphe, phases cristallines telle que quartz etc. après zéolithisation...), adsorbant dans lequel les cristaux ont un diamètre moyen en nombre inférieur à 1,2 pm, de préférence compris entre 0,1pm et 1,2pm, et de manière préférée compris entre 0,5pm et 0,8pm. Lorsque l'aggloméré selon la présente invention est préparé à partir de la zéolithe X ou LSX, le rapport atomique Si/AI est compris entre 1 et 1,5, de manière préférée compris entre 1,2 et 1,3, et l'aggloméré comprend : i. Une teneur en oxyde de baryum BaO et une teneur en oxyde de potassium K2O telle que le rapport entre le nombre de moles de l'ensemble oxyde de baryum + oxyde de potassium (Ba0+K20) et le nombre de moles de l'ensemble (Ba0+K2O+Na20) est supérieur à 90%. . Une teneur en oxyde de potassium K2O telle que le rapport entre le nombre de mole d'oxyde de potassium K2O et le nombre de mole d'oxyde de baryum BaO est inférieur à 50%. iii.Et une teneur totale en oxydes d'ions alcalins ou alcalino-terreux autres que le baryum et le potassium de préférence inferieure à 5% et de préférence allant de 0 à 2% et avantageusement allant de 0 à 1% en poids par rapport au poids total de l'adsorbant zéolithique anhydre.30 Lorsque l'adsorbant zéolithique selon la présente invention est préparé à partir de zéolithe Y, le rapport atomique Si/AI est compris entre 1,5 et 6, de manière préférée compris entre 2,5 et 3, et l'adsorbant zéolithique comprend i. Une teneur en oxyde de sodium Na2O et une teneur en oxyde de lithium Li2O telle que le rapport entre le nombre de moles d'oxyde de sodium Na2O et le nombre de moles de l'ensemble oxyde de sodium + oxyde de lithium (Na2O+Li20) est supérieur à 65%. ii. Et une teneur totale en oxydes d'ions alcalins ou alcalino-terreux autres que le sodium et le lithium de préférence inferieure à 5% et de préférence allant de 0 à 2% et avantageusement allant de 0 à 1% en poids par rapport au poids total de l'adsorbant zéolithique anhydre. Les adsorbants zéolithiques selon l'invention ont un diamètre moyen (en nombre) des particules compris entre 150 pm et 500 pm, préférentiellement compris entre 200 pm et 400 pm et de préférence avec une répartition granulométrique telle qu'il n'existe aucune particule de taille inférieure à 100pm. Lorsque les adsorbants zéolithiques selon la présente invention sont préparés à partir de la zéolithe X ou LSX, ils ont de préférence une densité de grain comprise entre 1,1 et 1,4 g/mL, et de manière préférée entre 1,1 et 1,3g/mL telle que mesurée par intrusion de mercure (exprimée par rapport à la masse sèche de l'adsorbant zéolithique) et un volume poreux mesuré par intrusion de mercure (volume poreux contenu dans les macropores et les mésopores de diamètre apparent supérieur à 4 nm) compris entre 0,20 et 0,35 mL/g (exprimé par rapport à la masse sèche de l'adsorbant zéolithique). Lorsque les adsorbants zéolithiques selon la présente invention sont préparés à partir de la zéolithe X ou LSX, ils ont de préférence une résistance mécanique, mesurée par la méthode Shell série SMS1471-74 adaptée pour les adsorbants zéolithiques de taille inférieure à 500 pm, qui est supérieure ou égale à 2 MPa. Les adsorbants zéolithiques utilisés dans la présente invention sont obtenus 5 classiquement selon un procédé comprenant les étapes suivantes: 1/ mélange des cristaux de zéolithe X, LSX ou Y en poudre de granulométrie souhaitée, en présence d'eau avec au moins un liant à base d'une argile ou d'un mélange d'argiles, 2/ mise en forme du mélange obtenu en 1/ pour produire des agglomérés, 10 éventuellement suivie d'une étape de tamisage et/ou de cyclonage, 3/ calcination des agglomérés obtenus en 2/ à une température allant de 500°C à 600 °C, 4/ (éventuellement) zéolithisation du liant par mise en contact du produit résultant de 3/ avec une solution aqueuse basique alcaline suivie d'un lavage ; 15 5/ échange ionique des agglomérés zéolithiques à base de zéolithe X ou LSX obtenus en 3/ ou en 4/ par des ions baryum seuls soit par des ions baryum et des ions potassium et éventuellement échange ionique partiel des agglomérés zéolithiques à base de zéolithe Y au sodium obtenus en 3/ ou en 4/ par des ions lithium, suivi d'un lavage et d'un séchage du produit ainsi traité ; 20 6/ activation du produit issu de l'étape 5 à une température allant de 200 à 300°C. L'étape 2/ de mise en forme permet d'obtenir des agglomérés zéolithiques présentant une résistance mécanique suffisante pour leur utilisation dans un procédé de séparation des xylènes en lit mobile simulé. Cependant la présence de 25 liant réduit la proportion de matière active au sens de l'adsorption (zéolithe X, LSX ou Y). L'étape optionnelle 4/ de zéolithisation du liant permet ainsi de transformer tout ou partie du liant en matière active au sens de l'adsorption (zéolithe X, LSX ou Y) afin 30 d'obtenir des agglomérés sans liant ("binderless"), i.e. ne comportant plus de phase non zéolithique (en quantité typiquement inférieure à 1%) ou des agglomérés "binderlow", i.e. comportant peu (quantité typiquement comprise entre 2 et 5%) de phase non zéolithique (généralement du liant résiduel non zéolithisé ou toute autre phase amorphe après zéolithisation) dans l'aggloméré final, et ce, tout en maintenant la résistance mécanique. Le taux de phase non zéolithique (i.e. liant résiduel non zéolithisé, phase amorphe, après zéolithisation) dans l'aggloméré final peut être quantifié par référence à un adsorbant composé uniquement de zéolithe, sous forme de poudre, à partir de mesures d'adsorption ou à partir d'intensités de pics de DRX. La zéolithe de référence est la zéolithe utilisée à l'étape 1/ du procédé d'obtention de l'adsorbant, et ayant subi le même échange ionique. Les cristaux de zéolithes X, LSX ou Y issus de la zéolithisation du liant (transformation du liant en zéolithe) sont généralement de plus petits diamètres que les cristaux initiaux. Par conséquent, dans l'aggloméré final, les cristaux dont le diamètre moyen est inférieur à 1,2 pm, de préférence compris entre 0,1 pm et 1,2 pm, et de manière préférée entre 0,5 pm et 0,8 pm, présentent de manière classique une distribution granulométrique monomodale, mais on ne sort pas du cadre de l'invention si la distribution des diamètres des cristaux est multi-modale, et en particulier bi-modale, du fait de la présence de la population des cristaux issus de la zéolithisation du liant. La performance des adsorbants zéolithiques, tels que décrits précédemment, pour le procédé de séparation du paraxylène ou du métaxylène, en terme de pureté de paraxylène ou de métaxylène dans l'extrait et de rendement du procédé, est influencée par différents paramètres du procédé, à savoir les conditions opératoires, la composition de la charge d'alimentation, la teneur en eau et le type de désorbant. Les conditions opératoires de l'unité industrielle d'adsorption à contre-courant simulé mettant en oeuvre les adsorbants zéolithiques tels que décrits précédemment, sont typiquement les suivantes : - nombre de lits compris entre 4 et 24 - nombre de zones : au moins 4 - température 100°C à 250°C, de préférence 150°C à 190°C, - pression comprise entre la pression de bulle des xylènes à la température du procédé et 3 MPa - temps de cycle, correspondant au temps entre deux injections de désorbant sur un lit donné, compris entre 4 et 18 min - rapport des débits désorbant sur charge 0,7 à 2,5 - taux de recyclage (rapport du débit moyen des zones pondéré du nombre de lits présents dans chaque zone sur le débit de charge) de 2 à 12, de préférence 2,5 à 4. Le désorbant est préférentiellement soit du toluène, soit du paradiéthylbenzène lorsque le composé à séparer est le paraxylène et préférentiellement soit du toluène, 10 soit de l'indane lorsque le composé à séparer est le métaxylène. La teneur en eau dans les effluents hydrocarbonés est préférentiellement ajustée entre 20 ppm et 150 ppm pour les adsorbants à base de zéolithe X et LSX pour une température du procédé de 165°C à 185°C, afin d'obtenir des résultats optimum en 15 productivité. La teneur en eau dans les effluents hydrocarbonés est préférentiellement ajustée entre 0 et 80 ppm pour les adsorbants à base de zéolithe Y pour une température du procédé de 120°C à 180°C, afin d'obtenir des résultats optimum en productivité. 20 Techniques de caractérisation des adsorbants zéolithiques L'estimation du diamètre moyen en nombre des solides adsorbants obtenus à l'issus de l'étape 2/ de mise en forme nécessite d'effectuer une analyse de la distribution granulométrique d'un échantillon d'adsorbant par imagerie selon la 25 norme ISO 13322 - 2 : 2006 en utilisant un tapis roulant permettant à l'échantillon de passer devant l'objectif de la caméra. Le diamètre moyen en nombre est ensuite calculé à partir de la distribution granulométrique en appliquant la norme ISO 9276-2:2001 . Dans le présent document, on emploie l'appellation « diamètre moyen en nombre » ou bien « taille » 30 pour les particules d'adsorbants zéolithiques. La précision est de l'ordre de 10 um pour la gamme de taille d'adsorbants zéolithiques de l'invention. L'estimation du diamètre moyen en nombre des cristaux de zéolite X, LSX ou Y contenue dans les adsorbants zéolithiques est réalisée par observation au microscope électronique à balayage (MEB) . Afin d'estimer la taille des cristaux de zéolithe sur les échantillons, on effectue un ensemble de clichés à un grossissement d'au moins 5000. On mesure ensuite le diamètre d'au moins 200 cristaux à l'aide de logiciels dédiés, par exemple le logiciel Smile View de l'éditeur LoGraMi). Le diamètre moyen en nombre est ensuite calculé à partir de la distribution granulométrique en appliquant la norme ISO 9276-2:2001. On emploie l'appellation « diamètre moyen en nombre » ou bien « taille » pour les cristaux de zéolite. La précision est de l'ordre de 3 %. L'observation des adsorbants zéolithiques au MEB permet également de confirmer la présence de phase non zéolithique comprenant par exemple du liant résiduel (non converti lors de l'étape de zéolithisation) ou toute autre phase amorphe dans les 15 agglomérés. Une analyse chimique élémentaire de l'adsorbant peut être réalisée par différentes techniques analytiques connues par l'homme du métier. Parmi ces techniques on peut citer la technique d'analyse chimique par fluorescence de rayons X telle que 20 décrite dans la norme NF EN ISO 12677 : 2011 sur un spectromètre dispersif en longueur d'onde (WDXRF), par exemple Tiger S8 de la société BRUKER. La fluorescence X est une technique spectrale qui offre une détermination précise, à la fois quantitative et qualitative, sauf pour les éléments les plus légers tels que le lithium, le sodium ou le potassium présents en très faibles teneurs. On préférera 25 dans ce cas la spectrométrie d'émission atomique avec plasma induit par haute fréquence (ICP-AES) décrites dans la norme NF EN ISO 21079-3 sur un appareil de type par exemple Perkin Elmer 4300DV. Ces analyses chimiques élémentaires permettent à la fois de vérifier le rapport atomique Si/AI de l'adsorbant zéolithique, et de mesurer les teneurs en oxydes d'ions 30 alcalins ou alcalino-terreux et notamment BaO, K2O, Na2O, Li2O. A noter que les teneurs en différents oxydes sont données quelle que soit la technique en pourcent poids par rapport au poids total de l'adsorbant anhydre. La technique d'intrusion de mercure est utilisée pour caractériser le volume poreux intra-granulaire contenu dans les pores de diamètres supérieurs à 3,6 nm de l'adsorbant, et pour mesurer sa densité de grain. Un porosimètre à mercure type Autopore 9500 Microméritics est utilisé pour analyser la répartition du volume poreux contenu dans les macropores de diamètre de pore > 50nm et dans les mésopores compris entre 3,6 et 50 nm. Le volume microporeux au sein des cristaux de zéolithe ainsi que le volume poreux contenu dans les petits mésopores compris entre 2 et 3,6nm ne sont pas accessibles avec les porosimètres actuels. La méthode expérimentale, décrite dans le manuel opératoire de l'appareil, consiste à placer un échantillon d'adsorbant (de perte au feu connue) préalablement pesé, dans une cellule du porosimètre, puis, après un dégazage préalable (pression d'évacuation de 30pm Hg pendant au moins 10 min), à remplir la cellule avec du mercure à une pression donnée (0,0036MPa), et ensuite à appliquer une pression croissante par palier jusqu'à 400 MPa afin de faire pénétrer progressivement le mercure dans le réseau poreux de l'échantillon. La relation entre la pression appliquée et le diamètre des pores est établie en supposant des pores cylindriques, un angle de contact entre le mercure et la paroi des pores de 140° et une tension de surface du mercure de 485 dynes /cm. La quantité cumulée de mercure introduite en fonction de la pression appliquée est enregistrée. L'appareil ne permet pas de différencier le volume inter-granulaire et le volume intra-granulaire : on suppose qu'à environ 0,2MPa (correspondant à des diamètres apparents de pores de 711m), le mercure remplit tous les vides inter-granulaires, et qu'au delà le mercure pénètre dans les pores de l'adsorbant. La densité de grain de l'adsorbant est ainsi calculée en divisant la masse de l'échantillon par le volume de l'échantillon évalué d'après le volume de mercure introduit à une pression de 0,2MPa. Le volume poreux total de l'adsorbant est ensuite évalué à partir du volume total de mercure introduit corrigé du volume de mercure introduit à une pression de 0.2MPa. Dans le présent document, la densité de grain et le volume poreux des adsorbants zéolithiques mesurés par intrusion de mercure sont rapportés à la masse de l'échantillon anhydre (par correction de la perte au feu de l'échantillon analysé). La technique de caractérisation de la résistance mécanique représentative de l'écrasement de l'adsorbant au sein d'un lit ou d'un réacteur est la technique de caractérisation de la résistance mécanique en lit, telle que décrite dans la méthode Shell série SMS1471-74 (Shell Method Series SMS1471-74 Determination of Bulk Crushing Strength of Catalysts. Compression-Sieve Method") , associée à l'appareil "BCS Tester" commercialisé par la société Vinci Technologies. Cette méthode, initialement destinée à la caractérisation de catalyseurs de 3 à 6 mm est basée sur l'utilisation d'un tamis de 425 i.tm qui va permettre notamment de séparer les fines créées lors de l'écrasement. L'utilisation d'un tamis de 425 pm reste adaptée pour des particules de diamètre supérieur à 1,6mm, mais doit être adaptée selon la granulométrie des adsorbants zéolithiques que l'on cherche à caractériser. La norme ASTM D7084-04 qui décrit également une méthode de mesure de la résistance à l'écrasement en lit de catalyseurs ("Determination of Bulk Crush Strength of Catalysts and Catalyst Carriers") définit le passage du tamis à utiliser comme étant égal à la moitié du diamètre des particules de catalyseurs à caractériser. La méthode prévoit une étape préliminaire de tamisage de l'échantillon de catalyseurs ou adsorbants à caractériser. Si une quantité égale à 10% pds de l'échantillon passe à travers la grille, un tamis de passage plus petit sera utilisé. Les adsorbants zéolithiques de la présente invention sont sous forme de billes ou d'extrudés, et ont un diamètre moyen en nombre allant de 150 pm à 500 pm, et de préférence allant de 200 pm à 400 pm. De manière préférée, aucune particule n'a une taille inférieure à 100 pm. Par conséquent, un tamis de 100 pm sera utilisé à la place du tamis de 425pm mentionnée dans la méthode Shell standard SMS1471-74. La méthode se déroule de la manière suivante : un échantillon de 20 cm3 d'adsorbants agglomérés, préalablement tamisé avec le tamis adapté (100 pm) et préalablement séché à l'étuve pendant au moins 2 heures à 250°C (au lieu de 300°C mentionné dans la méthode Shell standard SMS1471-74), est placé dans un cylindre métallique de section interne connue. Une force croissante est imposée par paliers sur cet échantillon par l'intermédiaire d'un piston, à travers un lit de 5 cm3 de billes d'acier afin de mieux répartir la force exercée par le piston sur les agglomérés d'adsorbants (utilisation de billes de 4 mm de diamètre pour l'analyse de tous les types d'extrudés et les particules de forme sphérique ayant un diamètre > 1.6 mm, et de billes de 2 mm de diamètre pour des particules de forme sphérique de diamètre EXEMPLES Exemple 1 : Formulation de référence Ref. (comparatif) : Dans cet exemple, un adsorbant zéolithique à base de BaX formant des cristaux de 1,5 pm mis en forme en billes de 0,6 mm de diamètre est utilisé pour la séparation de paraxylène en lit mobile simulé L'adsorbant est préparé selon le procédé de fabrication décrit dans la demande de brevet W008/009845). On utilise une unité fonctionnant en lit mobile simulé constituée de 24 lits, de longueur 1,1m, avec une injection de charge, une injection de désorbant, un 25 soutirage d'extrait et un soutirage de raffinat. Les lits sont répartis en 4 zones chromatographiques selon la configuration : 5 / 9 / 7 / 3. La charge est composée de 21,6 % de paraxylène, de 20,8 % d'orthoxylène, de 47,9 % de métaxylène et de 9,7 % d'éthylbenzène. Le désorbant est du paradiéthylbenzène. La température est de 175°C, et la pression de 15 bars. La 30 teneur en eau est de 95 ppm (poids). La productivité de référence est de 70 kg de paraxylène / m3/h . La vitesse superficielle linéaire en zone 3 est de 1,63 cm/s. Exemple 2 : Formulations A à D (selon l'invention) Les performances des différentes formulations selon l'invention en lit mobile simulé sont évaluées et exprimées en gain en productivité par rapport à l'exemple de référence précédent . L'objectif de vitesse superficielle linéaire maximale en zone 3 est maintenu à 1,65 cm /s. Formulation A : billes de 300pm constituées de cristaux de 1,2pm Formulation B : billes de 300pm constituées de cristaux de 0,3pm 15 Formulation C : billes de 200pm constituées de cristaux de 0,8pm Formulation D : billes de 200pm constituées de cristaux de 0,5pm Par ailleurs des essais en maquette reproduisant une section d'un adsorbeur 20 (élément de distribution supérieur, lit d'adsorbant et élément de distribution inférieur) ont été réalisés avec les formulations A à D afin d'observer l'éventuelle formation de sillons ou talus à la surface du lit granulaire. Pour l'ensemble des formulations A à D, on n'observe pas de formation de sillons ou 25 talus à la surface du lit granulaire à la vitesse superficielle linéaire maximale de 1,65cm/s (Figure 2). Exemple 3 : Formulations E et F (comparatif) 30 Des formulations de granulométrie plus petite que celle des exemples A à D sont testées et le gain en productivité par rapport à l'exemple comparatif est évalué. 10 L'objectif de vitesse superficielle linéaire maximale en zone 3 est maintenu à 1,65 cm /s. Formulation E : billes de 100pm constituées de cristaux de 1,2pm Formulation F : billes de 100pm constituées de cristaux de 0,5pm Des essais en maquette ont également été réalisés avec les formulations E et F, et 10 montrent la formation de sillons ou talus à la surface du lit granulaire pour des vitesses superficielles linéaires inférieures à 1,65 cm/s (Figure 3). Exemple 4 : Résultats 15 Le tableau 1 présente les résultats du test en maquette sur les différentes formulations A, B, B, C, D, E, F par rapport à la référence Ref. Il apparaît que le choix d'une granulométrie selon l'invention pour les particules de solide adsorbant, en association avec une faible taille de cristaux de zéolithes, 20 permet d'obtenir une bonne productivité, tout en évitant la formation de talus. diamètre diamètre des vitesse des billes cristaux en zone gain de (Pm) (Pm) 3 productivité / Ref. Formation de talus (cm/s) Ref. (comparatif) 600 1.5 1.63 Non A 300 1.2 1.28 2.4 Non B 300 0.3 1.60 6.7 Non C 200 0.8 1.63 5.9 Non D 200 0.5 1.66 9.0 Non E (comparatif) 100 1.2 1.50 3.7 Oui F (comparatif) 100 0.5 1.65 9.2 Oui REVENDICATIONS1. Procédé de séparation des xylènes à partir d'une charge comprenant des coupes 5 d'isomères d'hydrocarbures aromatiques contenant 8 atomes de carbone, en lit mobile simulé, par adsorption sélective d'un isomère du xylène en présence d'un désorbant, au moyen de particules d'adsorbant zéolithique aggloméré à base de cristaux de zéolithe de diamètre moyen en nombre inférieur à 1,2 pm, dans lequel le diamètre moyen en nombre desdites particules d'adsorbant est compris entre 10 150 pm et 500 pm. 2. Procédé de séparation des xylènes selon la revendication 1 dans lequel le diamètre moyen en nombre desdites particules d'adsorbant est compris entre 200 pm et 400 pm. 3. Procédé de séparation des xylènes selon l'une des revendications 1 ou 2 dans lequel la répartition granulométrique desdites particules d'adsorbant est telle qu'il n'existe aucune particule de taille inférieure à 100pm. 4. Procédé de séparation des xylènes selon l'une des revendications 1 à 3 dans lequel le diamètre moyen en nombre des cristaux de zéolithe est compris entre 0,1 pm à 1,2 pm. 5. Procédé de séparation des xylènes selon la revendication 4 dans lequel le 25 diamètre moyen en nombre des cristaux de zéolithe est compris entre 0,5 pm et 0,8 pm. 6. Procédé de séparation des xylènes selon l'une des revendications 1 à 5 dans lequel la résistance mécanique mesurée par la méthode Shell série SMS1471-74 30 adaptée pour les agglomérés de taille inférieure à 500 pm est supérieure ou égale à 2 MPa. 7. Procédé de séparation des xylènes selon l'une des revendications précédentes mis en oeuvre dans une unité en lit mobile simulé ayant les caractéristiques suivantes: - nombre de lits compris entre 4 et 24 - nombre de zones : au moins 4. 8. Procédé de séparation des xylènes selon la revendication 7 dans lequel le temps de cycle, correspondant au temps entre deux injections de désorbant sur un lit 10 donné, est compris entre 4 et 18 min. 9. Procédé de séparation des xylènes selon l'une des revendications précédentes opérant à une température de 100°C à 250°C, et à une pression comprise entre la pression de bulle des xylènes à la température du procédé et 3 MPa. 10. Procédé de séparation des xylènes selon l'une des revendications précédentes dans lequel le rapport des débits de désorbant sur charge est compris entre 0,7 et 2,5 et le taux de recyclage est compris entre 2,0 et 12. 11. Procédé de séparation du paraxylène selon l'une des revendications 1 à 10 par adsorption sélective du paraxylène dans lequel l'adsorbant zéolithique aggloméré est à base de zéolithe X ou LSX ayant un rapport atomique Si/AI tel que 1,0 Si/AI 12. Procédé de séparation du paraxylène selon la revendication 11 dans lequel l'adsorbant zéolithique aggloméré comprend en outre : i. Une teneur en oxyde de baryum BaO et une teneur en oxyde de potassium K2O telle que le rapport entre le nombre de moles de l'ensemble oxyde de baryum + oxyde de potassium (Ba0+K20) et le nombre de moles de l'ensemble (Ba0+K2O+Na20) est supérieur à 90% ; Une teneur en oxyde de potassium K2O telle que le rapport entre le nombre de mole d'oxyde de potassium K2O et le nombre de mole d'oxyde de baryum BaO est inférieur à 0,5 ; iii. et une teneur totale en oxydes d'ions alcalins ou alcalino-terreux 5 autres que le baryum et le potassium de préférence inférieure à 5% par rapport au poids total de l'adsorbant zéolithique. 13. Procédé de séparation du paraxylène selon la revendication 11 ou 12 dans lequel l'adsorbant zéolithique aggloméré a une densité de grain comprise entre 1,1 et 1,4 g/mL, telle que mesurée par intrusion de mercure (exprimé par rapport à la masse sèche de l'adsorbant zéolithique) et un volume poreux total mesuré par intrusion de mercure (volume poreux contenu dans les macropores et les mésopores de diamètre apparent supérieur à 4 nm) compris entre 0,20 et 0,35 mL/g (exprimé par rapport à la masse sèche de l'adsorbant zéolithique). 14. Procédé de séparation du paraxylène selon l'une des revendications 11 à 13 mis en oeuvre à une température de 165°C à 185°C et dans lequel la teneur en eau dans les effluents hydrocarbonés est ajustée entre 20 ppm et 150 ppm, en ajoutant de l'eau dans la charge comprenant les coupes d'isomères d'hydrocarbures aromatiques contenant 8 atomes de carbone et/ou dans le désorbant. 15. Procédé de séparation du paraxylène selon l'une des revendications 11 à 14, dans lequel le désorbant est choisi parmi le toluène et le paradiéthylbenzène. 16. Procédé de séparation du métaxylène selon l'une des revendications 1 à 10 par adsorption sélective du métaxylène, dans lequel l'adsorbant zéolithique aggloméré est à base de zéolithe Y ayant un rapport atomique Si/Al tel que 1,5 17. Procédé de séparation du métaxylène selon la revendication 16 dans lequel 30 l'adsorbant zéolithique aggloméré comprend en outre : i. Une teneur en oxyde de sodium Na2O et une teneur en oxyde de lithium Li2O telle que le rapport entre le nombre de moles d'oxydede sodium et le nombre de moles de l'ensemble oxyde de sodium + oxyde de lithium (Na2O+Li20) est supérieur à 65%. ii. Et une teneur totale en oxydes d'ions alcalins ou alcalino-terreux autres que le sodium et le lithium de préférence inférieure à 5% par rapport au poids total de l'adsorbant zéolithique. 18. Procédé de séparation du métaxylène selon l'une des revendications 16 ou 17 mis en oeuvre à une température de 120°C à 180°C et dans lequel la teneur en eau dans les effluents hydrocarbonés est ajustée entre 0 ppm et 80 ppm, en ajoutant de l'eau dans la charge comprenant les coupes d'isomères d'hydrocarbures aromatiques contenant 8 atomes de carbone et/ou dans le désorbant. 19. Procédé de séparation du métaxylène selon l'une des revendications 16 à 18, dans lequel le désorbant est choisi parmi le toluène et l'indane. 15 20. Procédé de production de paraxylène de haute pureté selon l'une des revendications 11 à 15. 21. Procédé de production de métaxylène de haute pureté selon l'une des 20 revendications 16 à 19.